(57)【要約】【課題】押出し加工時には、厚みむら及び寸法ぶれがなく、カレンダー加工時には、金属ロール剥離性が良好であり、透明性に優れたポリエステル系樹脂組成物及び樹脂シートを提供する。【解決手段】(Ａ)非晶性ポリエステル系樹脂、(Ａ)非晶性ポリエステル系樹脂４０〜９９重量％と(Ｃ)ポリブチレンテレフタレート系樹脂１〜６０重量％の混合物、(Ａ)非晶性ポリエステル系樹脂６０〜９９重量％と(Ｄ)エラストマー１〜４０重量％の混合物、又は、(Ａ)非晶性ポリエステル系樹脂２４〜９８重量％、(Ｃ)ポリブチレンテレフタレート系樹脂１〜５９重量％及び(Ｃ)エラストマー１〜４０重量％の混合物１００重量部に対して、(Ｂ)重量平均分子量が１００万以上のアクリロニトリル−スチレン系共重合体０.５〜１５重量部を配合してなるポリエステル系樹脂組成物、及び、該組成物を製膜してなる樹脂シート。【選択図】なし【特許請求の範囲】
【請求項１】
（Ａ）非晶性ポリエステル系樹脂１００重量部に対して、（Ｂ）重量平均分子量が１００万以上のアクリロニトリル−スチレン系共重合体０.５〜１５重量部を配合してなることを特徴とするポリエステル系樹脂組成物。
【請求項２】
（Ａ）非晶性ポリエステル系樹脂４０〜９９重量％と（Ｃ）ポリブチレンテレフタレート系樹脂１〜６０重量％からなる混合物１００重量部に対して、（Ｂ）重量平均分子量が１００万以上のアクリロニトリル−スチレン系共重合体０.５〜１５重量部を配合してなることを特徴とするポリエステル系樹脂組成物。
【請求項３】
（Ａ）非晶性ポリエステル系樹脂６０〜９９重量％と（Ｄ）メタクリル酸エステル−スチレン／ブタジエンゴムグラフト共重合体、アクリロニトリル−スチレン／ブタジエンゴムグラフト共重合体、アクリロニトリル−スチレン／エチレン−プロピレンゴムグラフト共重合体、アクリロニトリル−スチレン／アクリル酸エステルグラフト共重合体、メタクリル酸エステル／アクリル酸エステルゴムグラフト共重合体、メタクリル酸エステル−アクリロニトリル／アクリル酸エステルゴムグラフト共重合体及び熱可塑性ポリエステルエラストマーからなる群より選ばれる１種以上のエラストマー１〜４０重量％からなる混合物１００重量部に対して、（Ｂ）重量平均分子量が１００万以上のアクリロニトリル−スチレン系共重合体０.５〜１５重量部を配合してなることを特徴とするポリエステル系樹脂組成物。
【請求項４】
（Ａ）非晶性ポリエステル系樹脂２４〜９８重量％、（Ｃ）ポリブチレンテレフタレート系樹脂１〜５９重量％及び（Ｄ）メタクリル酸エステル−スチレン／ブタジエンゴムグラフト共重合体、アクリロニトリル−スチレン／ブタジエンゴムグラフト共重合体、アクリロニトリル−スチレン／エチレン−プロピレンゴムグラフト共重合体、アクリロニトリル−スチレン／アクリル酸エステルグラフト共重合体、メタクリル酸エステル／アクリル酸エステルゴムグラフト共重合体、メタクリル酸エステル−アクリロニトリル／アクリル酸エステルゴムグラフト共重合体及び熱可塑性ポリエステルエラストマーからなる群より選ばれる１種以上のエラストマー１〜４０重量％からなる混合物１００重量部に対して、（Ｂ）重量平均分子量が１００万以上のアクリロニトリル−スチレン系共重合体０.５〜１５重量部を配合してなることを特徴とするポリエステル系樹脂組成物。
【請求項５】
（Ａ）非晶性ポリエステル系樹脂が、（ａ−１）ジカルボン酸成分がテレフタル酸であり、グリコール成分がエチレングリコール６０モル％以上９０モル％未満と１,４−シクロヘキサンジメタノール１０モル％以上４０モル％未満であるシクロヘキサンジメタノール共重合非晶性ポリエチレンテレフタレート系樹脂である請求項１、請求項２、請求項３又は請求項４記載のポリエステル系樹脂組成物。
【請求項６】
（Ａ）非晶性ポリエステル系樹脂が、（ａ−２）ジカルボン酸成分がテレフタル酸であり、グリコール成分がエチレングリコール１０モル％以上６０％未満と１,４−シクロヘキサンジメタノール４０モル％以上９０モル％未満であるシクロヘキサンジメタノール共重合非晶性ポリエチレンテレフタレート系樹脂である請求項１、請求項２、請求項３又は請求項４記載のポリエステル系樹脂組成物。
【請求項７】
（Ａ）非晶性ポリエステル系樹脂が、（ａ−３）ジカルボン酸成分がテレフタル酸であり、グリコール成分がエチレングリコール６０〜９０モル％とネオペンチルグリコール又はネオペンチルグリコールとジエチレングリコール１０〜４０モル％であるネオペンチルグリコール共重合非晶性ポリエチレンテレフタレート系樹脂である請求項１、請求項２、請求項３又は請求項４記載のポリエステル系樹脂組成物。
【請求項８】
（Ｂ）重量平均分子量１００万以上のアクリロニトリル−スチレン系共重合体が、スチレン単位が３０〜８５モル％の共重合体である請求項１、請求項２、請求項３又は請求項４記載のポリエステル系樹脂組成物。
【請求項９】
樹脂成分１００重量部に対して、（Ｆ）無機充填剤１〜５０重量部が配合されてなる請求項１ないし請求項８のいずれかに記載のポリエステル系樹脂組成物。
【請求項１０】
請求項１ないし請求項９のいずれかに記載の樹脂組成物を、押出機とＴダイを用いて製膜してなることを特徴とするポリエステル系樹脂シート。
【請求項１１】
請求項１ないし請求項９のいずれかに記載の樹脂組成物の樹脂成分１００重量部に対して、（Ｅ）滑剤０.２〜１０重量部を配合し、カレンダー加工機を用いて製膜してなることを特徴とするポリエステル系樹脂シート。
【発明の詳細な説明】
【技術分野】
【０００１】
本発明は、ポリエステル系樹脂組成物及び樹脂シートに関する。さらに詳しくは、本発明は、押出し加工時には厚みむら及び寸法ぶれがなく、カレンダー加工時には金属ロール剥離性が良好であり、透明性に優れたポリエステル系樹脂組成物及びポリエステル系樹脂シートに関する。
【背景技術】
【０００２】
一般にポリエステル系樹脂は、加熱溶融粘度が低いために、押出し加工時に吐出むらによる厚み及び寸法の変動が起こる。特に、固有粘度が低い樹脂を使用したり、あるいは、リサイクル品、再生品の混入比率が高いと、粘度低下が著しく、場合によっては材料が押出しされなくなってしまう。
カレンダー加工時においては、粘度が低いために、カレダーロールからの剥離不良が生じる。また、混練時に十分にシェアーが効かず、材料に包含された空気が完全に抜けきらずに、エアマークを生じる場合がある。特に、可塑剤を添加したときにその傾向が強い。
このような障害を克服して、良好な品質の非晶性ポリエステル系樹脂シートを得るために、さまざまな試みがなされている。例えば、金属ロールからのシートの剥離性がよく、表面平滑性に優れたシート状物を、カレンダー加工法により得ることができる非晶性ポリエチレンテレフタレート樹脂組成物として、非晶性ポリエチレンテレフタレート樹脂１００重量部に対し、重量平均分子量５〜６００万のアクリル酸系樹脂０.１〜１５重量部と、四フッ化エチレン変性アクリル酸系樹脂０.０５〜２重量部の一方又は両方を配合してなる組成物が提案されている（特許文献１）。また、薄い広幅のシートを高温の金属ロールから剥離できるポリエステル系樹脂組成物として、１,４−シクロヘキサンジメタノール共重合非晶質ポリエステル系樹脂１００重量部に対し、ジエンゴム系又はオレフィンゴム系からなる改質剤１〜１７重量部及び滑剤１〜３重量部を含んでなるポリエステル系樹脂組成物が提案されている（特許文献２）。塩化ビニル樹脂製の木口材と同等の加工性を有し、低温環境で加工した場合でも、割れや欠けの発生のないポリエステル樹脂系木口材として、１,４−シクロヘキサンジメタノール共重合非晶質ポリエステル樹脂１００重量部に対して、アクリルゴム系改質剤、アクリルシリコンゴム系改質剤、ジエンゴム系改質剤又はオレフィンゴム系改質剤１〜２５重量部を配合した着色ポリエステル樹脂系シートの表面側に、２液硬化型ウレタン樹脂塗料を塗布してなるポリエステル樹脂系木口材が提案されている（特許文献３）。また、塩化ビニル樹脂製表面化粧材と同等の二次加工性を有し、エンボス耐熱性に優れたポリエステル樹脂系表面化粧材として、１,４−シクロヘキサンジメタノール共重合非晶質ポリエステル樹脂１００重量部に対して、アクリルシリコンゴム系改質剤４〜３０重量部を配合して成形した厚み０.０５〜０.３ｍｍの着色シートの表面に、２液硬化型ウレタン樹脂透明塗料を塗布し、塗膜層を形成してなるポリエステル樹脂系表面化粧材が提案されている（特許文献４）。さらに、薄い広幅のシートを高温の金属ロールから剥離できる溶融張力が付与されたポリエステル系樹脂組成物として、１,４−シクロヘキサンジメタノール共重合非晶質ポリエステル樹脂１００重量部に対して、アクリルゴム系改質剤１〜１７重量部及び滑剤１〜３重量部を含んでなるポリエステル系樹脂組成物が提案されている（特許文献５）。
しかしながら、これらの樹脂シートは、いずれも透明性が著しく劣るという問題を有している。
【特許文献１】特開２０００−１３６２９４号公報（第２頁）
【特許文献２】特開２００１−２７９０６８号公報（第２頁）
【特許文献３】特開２００１−３３４６２４号公報（第２頁）
【特許文献４】特開２００１−３４１２６１号公報（第２頁）
【特許文献５】特開２００１−２１４０４４号公報（第２頁）
【発明の開示】
【発明が解決しようとする課題】
【０００３】
本発明は、押出し加工時には、厚みむら及び寸法ぶれがなく、カレンダー加工時には、金属ロール剥離性が良好であり、透明性に優れたポリエステル系樹脂組成物及び樹脂シートを提供することを目的としてなされたものである。
【課題を解決するための手段】
【０００４】
本発明者は、上記の課題を解決すべく鋭意研究を重ねた結果、樹脂成分として、(Ａ)非晶性ポリエステル系樹脂１００重量部に対して、(Ｂ)重量平均分子量が１００万以上のアクリロニトリル−スチレン系共重合体０.５〜１５重量部を配合してなる非晶性ポリエステル系樹脂組成物が、押出し加工時には、厚みむら及び寸法ぶれがなく、カレンダー加工時には、金属ロール剥離性が良好であり、得られるシートは、透明性に優れることを見いだし、この知見に基づいて本発明を完成するに至った。
すなわち、本発明は、
（１）(Ａ)非晶性ポリエステル系樹脂１００重量部に対して、(Ｂ)重量平均分子量が１００万以上のアクリロニトリル−スチレン系共重合体０.５〜１５重量部を配合してなることを特徴とするポリエステル系樹脂組成物、
（２）(Ａ)非晶性ポリエステル系樹脂４０〜９９重量％と(Ｃ)ポリブチレンテレフタレート系樹脂１〜６０重量％からなる混合物１００重量部に対して、(Ｂ)重量平均分子量が１００万以上のアクリロニトリル−スチレン系共重合体０.５〜１５重量部を配合してなることを特徴とするポリエステル系樹脂組成物、
（３）(Ａ)非晶性ポリエステル系樹脂６０〜９９重量％と(Ｄ)メタクリル酸エステル−スチレン／ブタジエンゴムグラフト共重合体、アクリロニトリル−スチレン／ブタジエンゴムグラフト共重合体、アクリロニトリル−スチレン／エチレン−プロピレンゴムグラフト共重合体、アクリロニトリル−スチレン／アクリル酸エステルグラフト共重合体、メタクリル酸エステル／アクリル酸エステルゴムグラフト共重合体、メタクリル酸エステル−アクリロニトリル／アクリル酸エステルゴムグラフト共重合体及び熱可塑性ポリエステルエラストマーからなる群より選ばれる１種以上のエラストマー１〜４０重量％からなる混合物１００重量部に対して、(Ｂ)重量平均分子量が１００万以上のアクリロニトリル−スチレン系共重合体０.５〜１５重量部を配合してなることを特徴とするポリエステル系樹脂組成物、
（４）(Ａ)非晶性ポリエステル系樹脂２４〜９８重量％、(Ｃ)ポリブチレンテレフタレート系樹脂１〜５９重量％及び(Ｄ)メタクリル酸エステル−スチレン／ブタジエンゴムグラフト共重合体、アクリロニトリル−スチレン／ブタジエンゴムグラフト共重合体、アクリロニトリル−スチレン／エチレン−プロピレンゴムグラフト共重合体、アクリロニトリル−スチレン／アクリル酸エステルグラフト共重合体、メタクリル酸エステル／アクリル酸エステルゴムグラフト共重合体、メタクリル酸エステル−アクリロニトリル／アクリル酸エステルゴムグラフト共重合体及び熱可塑性ポリエステルエラストマーからなる群より選ばれる１種以上のエラストマー１〜４０重量％からなる混合物１００重量部に対して、(Ｂ)重量平均分子量が１００万以上のアクリロニトリル−スチレン系共重合体０.５〜１５重量部を配合してなることを特徴とするポリエステル系樹脂組成物、
（５）(Ａ)非晶性ポリエステル系樹脂が、(ａ−１)ジカルボン酸成分がテレフタル酸であり、グリコール成分がエチレングリコール６０モル％以上９０モル％未満と１,４−シクロヘキサンジメタノール１０モル％以上４０モル％未満であるシクロヘキサンジメタノール共重合非晶性ポリエチレンテレフタレート系樹脂である第１項、第２項、第３項又は第４項記載のポリエステル系樹脂組成物、
（６）(Ａ)非晶性ポリエステル系樹脂が、(ａ−２)ジカルボン酸成分がテレフタル酸であり、グリコール成分がエチレングリコール１０モル％以上６０％未満と１,４−シクロヘキサンジメタノール４０モル％以上９０モル％未満であるシクロヘキサンジメタノール共重合非晶性ポリエチレンテレフタレート系樹脂である第１項、第２項、第３項又は第４項記載のポリエステル系樹脂組成物、
（７）(Ａ)非晶性ポリエステル系樹脂が、(ａ−３)ジカルボン酸成分がテレフタル酸であり、グリコール成分がエチレングリコール６０〜９０モル％とネオペンチルグリコール又はネオペンチルグリコールとジエチレングリコール１０〜４０モル％であるネオペンチルグリコール共重合非晶性ポリエチレンテレフタレート系樹脂である第１項、第２項、第３項又は第４項記載のポリエステル系樹脂組成物、
（８）(Ｂ)重量平均分子量１００万以上のアクリロニトリル−スチレン系共重合体が、スチレン単位が３０〜８５モル％の共重合体である第１項、第２項、第３項又は第４項記載のポリエステル系樹脂組成物、
（９）樹脂成分１００重量部に対して、(Ｆ)無機充填剤１〜５０重量部が配合されてなる第１項ないし第８項のいずれかに記載のポリエステル系樹脂組成物、
（１０）第１項ないし第９項のいずれかに記載の樹脂組成物を、押出機とＴダイを用いて製膜してなることを特徴とするポリエステル系樹脂シート、及び、
（１１）第１項ないし第９項のいずれかに記載の樹脂組成物の樹脂成分１００重量部に対して、(Ｅ)滑剤０.２〜１０重量部を配合し、カレンダー加工機を用いて製膜してなることを特徴とするポリエステル系樹脂シート、
を提供するものである。
さらに、本発明の好ましい態様として、
（１２）(Ｃ)ポリブチレンフタレート系樹脂が、(ｃ−１)ポリテトラメチレングリコールを共重合成分として１０〜３０重量％含むポリテトラメチレングリコール共重合ポリブチレンテレフタレート系樹脂である第２項又は第４項記載ポリエステル系樹脂組成物、
（１３）(Ｃ)ポリブチレンフタレート系樹脂が、(ｃ−２)ジカルボン酸成分がテレフタル酸７０〜９５モル％とイソフタル酸５〜３０モル％であり、グリコール成分が１,４−ブタンジオールであるイソフタル酸共重合ポリブチレンテレフタレート系樹脂である第２項又は第４項記載のポリエステル系樹脂組成物、及び、
（１４）(Ｃ)ポリブチレンフタレート系樹脂が、(ｃ−３)ポリブチレンテレフタレート樹脂である第２項又は第４項記載のポリエステル系樹脂組成物、
を挙げることができる。
【発明の効果】
【０００５】
本発明のポリエステル系樹脂組成物は、非晶性ポリエステル系樹脂１００重量部に対して、重量平均分子量１００万以上のアクリロニトリル−スチレン系共重合体０.５〜１５重量部が配合され、押出し加工時には厚みむら及び寸法ぶれがなく、カレンダー加工時には金属ロールからの剥離性に優れ、該樹脂組成物から得られる樹脂シートは、透明性に優れている。
【発明を実施するための最良の形態】
【０００６】
本発明のポリエステル系樹脂組成物の第一の態様は、(Ａ)非晶性ポリエステル系樹脂１００重量部に対して、(Ｂ)重量平均分子量が１００万以上のアクリロニトリル−スチレン系共重合体０.５〜１５重量部を配合してなるポリエステル系樹脂組成物である。
本発明のポリエステル系樹脂組成物の第二の態様は、(Ａ)非晶性ポリエステル系樹脂４０〜９９重量％と(Ｃ)ポリブチレンテレフタレート系樹脂１〜６０重量％からなる混合物１００重量部に対して、(Ｂ)重量平均分子量が１００万以上のアクリロニトリル−スチレン系共重合体０.５〜１５重量部を配合してなるポリエステル系樹脂組成物である。
本発明のポリエステル系樹脂組成物の第三の態様は、(Ａ)非晶性ポリエステル系樹脂６０〜９９重量％と(Ｄ)メタクリル酸エステル−スチレン／ブタジエンゴムグラフト共重合体、アクリロニトリル−スチレン／ブタジエンゴムグラフト共重合体、アクリロニトリル−スチレン／エチレン−プロピレンゴムグラフト共重合体、アクリロニトリル−スチレン／アクリル酸エステルグラフト共重合体、メタクリル酸エステル／アクリル酸エステルゴムグラフト共重合体、メタクリル酸エステル−アクリロニトリル／アクリル酸エステルゴムグラフト共重合体及び熱可塑性ポリエステルエラストマーからなる群より選ばれる１種以上のエラストマー１〜４０重量％からなる混合物１００重量部に対して、(Ｂ)重量平均分子量が１００万以上のアクリロニトリル−スチレン系共重合体０.５〜１５重量部を配合してなるポリエステル系樹脂組成物である。
本発明のポリエステル系樹脂組成物の第四の態様は、(Ａ)非晶性ポリエステル系樹脂２４〜９８重量％、(Ｃ)ポリブチレンテレフタレート系樹脂１〜５９重量％及び(Ｄ)メタクリル酸エステル−スチレン／ブタジエンゴムグラフト共重合体、アクリロニトリル−スチレン／ブタジエンゴムグラフト共重合体、アクリロニトリル−スチレン／エチレン−プロピレンゴムグラフト共重合体、アクリロニトリル−スチレン／アクリル酸エステルグラフト共重合体、メタクリル酸エステル／アクリル酸エステルゴムグラフト共重合体、メタクリル酸エステル−アクリロニトリル／アクリル酸エステルゴムグラフト共重合体及び熱可塑性ポリエステルエラストマーからなる群より選ばれる１種以上のエラストマー１〜４０重量％からなる混合物１００重量部に対して、(Ｂ)重量平均分子量が１００万以上のアクリロニトリル−スチレン系共重合体０.５〜１５重量部を配合してなるポリエステル系樹脂組成物である。
本発明に用いる(Ａ)非晶性ポリエステル系樹脂に特に制限はないが、(ａ−１)ジカルボン酸成分がテレフタル酸であり、グリコール成分がエチレングリコール６０モル％以上９０モル％未満と１,４−シクロヘキサンジメタノール１０モル％以上４０モル％未満であるシクロヘキサンジメタノール共重合非晶性ポリエチレンフタレート系樹脂、(ａ−２)ジカルボン酸成分がテレフタル酸であり、グリコール成分がエチレングリコール１０モル％以上６０％未満と１,４−シクロヘキサンジメタノール４０モル％以上９０モル％未満であるシクロヘキサンジメタノール共重合非晶性ポリエチレンテレフタレート系樹脂、及び、(ａ−３)ジカルボン酸成分がテレフタル酸であり、グリコール成分がエチレングリコール６０〜９０モル％とネオペンチルグリコール又はネオペンチルグリコールとジエチレングリコール１０〜４０モル％であるネオペンチルグリコール共重合非晶性ポリエチレンテレフタレート系樹脂を好適に用いることができる。(ａ−１)シクロヘキサンジメタノール共重合非晶性ポリエチレンテレフタレート系樹脂を用いることにより、製膜加工性を向上させることができる。(ａ−２)シクロヘキサンジメタノール共重合非晶性ポリエチレンテレフタレート系樹脂を用いることにより、樹脂シートの耐熱性を向上させることができる。また、(ａ−３)ネオペンチルグリコール共重合非晶性ポリエチレンテレフタレート系樹脂を用いることにより、樹脂シートの金属板への熱ラミネート性を向上させることができる。
【０００７】
本発明組成物の第一の態様においては、非晶性ポリエステル系樹脂１００重量部に対して、(Ｂ)重量平均分子量が１００万以上のアクリロニトリル−スチレン系共重合体０.５〜１５重量部、より好ましくは１〜１０重量部、さらに好ましくは２〜５重量部を配合する。
本発明組成物の第二の態様においては、(Ａ)非晶性ポリエステル系樹脂４０〜９９重量％と(Ｃ)ポリブチレンテレフタレート系樹脂１〜６０重量％からなる混合物１００重量部に対して、(Ｂ)重量平均分子量が１００万以上のアクリロニトリル−スチレン系共重合体０.５〜１５重量部、より好ましくは１〜１０重量部、さらに好ましくは２〜５重量部を配合する。
本発明組成物の第三の態様においては、(Ａ)非晶性ポリエステル系樹脂６０〜９９重量％と(Ｄ)エラストマー１〜４０重量％からなる混合物１００重量部に対して、(Ｂ)重量平均分子量が１００万以上のアクリロニトリル−スチレン系共重合体０.５〜１５重量部、より好ましくは１〜１０重量部、さらに好ましくは２〜５重量部を配合する。
本発明組成物の第四の態様においては、(Ａ)非晶性ポリエステル系樹脂２４〜９８重量％、(Ｃ)ポリブチレンテレフタレート系樹脂１〜５９重量％及び(Ｄ)エラストマー１〜４０重量％からなる混合物１００重量部に対して、(Ｂ)重量平均分子量が１００万以上のアクリロニトリル−スチレン系共重合体０.５〜１５重量部、より好ましくは１〜１０重量部、さらに好ましくは２〜５重量部を配合する。
配合する(Ｂ)アクリロニトリル−スチレン系共重合体の重量平均分子量は、３００万以上であることがより好ましく、５００万以上であることがさらに好ましい。重量平均分子量が１００万以上のアクリロニトリル−スチレン系共重合体を配合することにより、溶融樹脂の粘度が上昇して押出機又はカレンダー加工機を用いて製膜する際の加工性が改良される。重量平均分子量１００万以上のアクリロニトリル−スチレン系共重合体の配合量が、非晶性ポリエステル系樹脂又は非晶性ポリエステル系樹脂混合物１００重量部に対して０.５重量部未満であると、製膜加工性の改良効果が十分に発現せず、押出し加工時にはＴダイシートの厚みぶれが大きくなり、また、カレンダー加工時にはカレンダーロール剥離性が悪くなり、安定した製膜が困難となるおそれがある。重量平均分子量１００万以上のアクリロニトリル−スチレン系共重合体の配合量が、非晶性ポリエステル系樹脂又は非晶性ポリエステル系樹脂混合物１００重量部に対して１５重量部を超えると、樹脂シートの透明性が損われるのみならず、カレンダー加工時に、樹脂の溶融不良が起こり、樹脂シートの外観が悪くなって、安定した製膜が困難となるおそれがある。
本発明組成物に用いる(Ｂ)アクリロニトリル−スチレン系共重合体は、スチレン単位が３０〜８５モル％の共重合体であることが好ましく、アクリルニトリル単位とスチレン単位の合計が７０モル％以上の共重合体であることが好ましい。スチレン単位の含有量が３０モル％未満であると、ポリエステル系樹脂シートの透明性が損われるおそれがある。スチレン単位の含有量が８５モル％を超えると、製膜安定性が低下するおそれがある。アクリロニトリル−スチレン系共重合体は、屈折率が１.５４〜１.５９であることが好ましい。アクリロニトリル−スチレン系共重合体の屈折率が１.５４未満であっても、１.５９を超えても、ポリエステル系樹脂シートの透明性が損われるおそれがある。
【０００８】
本発明組成物の第二の態様において、(Ａ)非晶性ポリエステル系樹脂と(Ｃ)ポリブチレンテレフタレート系樹脂からなる混合物中の(Ａ)非晶性ポリエステル系樹脂の含有量は、４０〜９９重量％であり、より好ましくは７５〜９６重量％である。非晶性ポリエステル系樹脂の含有量が該混合物中４０重量％未満であると、厚み精度と透明性が不良になるおそれがある。非晶性ポリエステル系樹脂の含有量が該混合物中９９重量％を超えると、(Ｃ)ポリブチレンテレフタレート系樹脂を含有させることによる耐薬品性と耐溶剤性を向上させる効果が十分に発現しなくなるおそれがある。
本発明組成物の第三の態様又は第四の態様において、(Ａ)非晶性ポリエステル系樹脂と(Ｄ)エラストマーとの混合物中、又は、(Ａ)非晶性ポリエステル系樹脂、(Ｃ)ポリブチレンテレフタレート系樹脂及び(Ｄ)エラストマー混合物中の(Ｄ)エラストマーの含有量は１〜４０重量％であり、より好ましくは２〜２０重量％である。ポリエステル系樹脂組成物にエラストマーを含有させることにより、樹脂シートの低温特性を向上し、低温時における割れの発生を防止することができる。エラストマーの含有量が上記の混合物中１重量％未満であると、低温特性向上の効果が十分に発現しないおそれがある。エラストマーの含有量が上記の混合物中４０重量％を超えると、樹脂シートの耐熱性が低下するおそれがある。
本発明組成物の第三の態様又は第四の態様において用いる(Ｄ)エラストマーは、メタクリル酸エステル−スチレン／ブタジエンゴムグラフト共重合体、アクリロニトリル−スチレン／ブタジエンゴムグラフト共重合体、アクリロニトリル−スチレン／エチレン−プロピレンゴムグラフト共重合体、アクリロニトリル−スチレン／アクリル酸エステルグラフト共重合体、メタクリル酸エステル／アクリル酸エステルゴムグラフト共重合体、メタクリル酸エステル−アクリロニトリル／アクリル酸エステルゴムグラフト共重合体及び熱可塑性ポリエステルエラストマーからなる群より選ばれる１種以上のエラストマーである。これらの中で、熱可塑性ポリエステルエラストマーは、(Ａ)非晶性ポリエステル系樹脂及び(Ｃ)ポリブチレンフタレート系樹脂との相溶性が良好なので、特に好適に用いることができる。
本発明組成物の第二の態様において、(Ａ)非晶性ポリエステル系樹脂と(Ｃ)ポリブチレンテレフタレート系樹脂からなる混合物中の(Ｃ)ポリブチレンテレフタレート系樹脂の含有量は１〜６０重量％であり、より好ましくは５〜２０重量％である。(Ｃ)ポリブチレンフタレート系樹脂を含有させることにより、耐薬品性と耐溶剤性を向上させることができる。(Ｃ)ポリブチレンテレフタレート系樹脂の含有量が１重量％未満であると、耐薬品性と耐溶剤性の向上効果が十分に発現しないおそれがある。(Ｃ)ポリブチレンテレフタレート系樹脂の含有量が６０重量％を超えると、アクリロニトリル−スチレン系樹脂の加工性改良効果が十分に発現せず、製膜加工性が低下するおそれがある。
本発明組成物の第四の態様において、(Ａ)非晶性ポリエステル系樹脂、(Ｃ)ポリブチレンテレフタレート系樹脂及び(Ｄ)エラストマーからなる混合物中の(Ｃ)ポリブチレンテレフタレート系樹脂の含有量は１〜５９重量％であり、より好ましくは５〜２０重量％である。(Ｃ)ポリブチレンフタレート系樹脂を含有させることにより、耐薬品性と耐溶剤性を向上させることができる。(Ｃ)ポリブチレンテレフタレート系樹脂の含有量が１重量％未満であると、耐薬品性と耐溶剤性の向上効果が十分に発現しないおそれがある。(Ｃ)ポリブチレンテレフタレート系樹脂の含有量が５９重量％を超えると、アクリロニトリル−スチレン系樹脂の加工性改良効果が十分に発現せず、製膜加工性が低下するおそれがある。
本発明組成物において、(Ｃ)ポリブチレンテレフタレート系樹脂に特に制限はなく、例えば、(ｃ−１)ポリテトラメチレングリコールを共重合成分として１０〜３０重量％含むポリテトラメチレングリコール共重合ポリブチレンテレフタレート系樹脂、(ｃ−２)ジカルボン酸成分がテレフタル酸７０〜９５モル％とイソフタル酸５〜３０モル％であり、グリコール成分が１,４−ブタンジオールであるイソフタル酸共重合ポリブチレンテレフタレート系樹脂、(ｃ−３)ポリブチレンテレフタレート樹脂などを挙げることができる。
【０００９】
本発明のポリエステル系樹脂組成物には、(Ｅ)滑剤を配合することができる。滑剤を配合することにより、カレンダー加工時の金属ロールからの剥離安定性を向上させることができる。(Ｅ)滑剤の配合量は、ポリエステル系樹脂組成物の樹脂成分１００重量部に対して、０.２〜１０重量部であることが好ましく、０.５〜５重量部であることがより好ましい。本発明において、ポリエステル系樹脂組成物の樹脂成分とは、(Ａ)非晶性ポリエステル系樹脂、(Ｂ)重量平均分子量が１００万以上のアクリロニトリル−スチレン系共重合体、(Ｃ)ポリブチレンテレフタレート系樹脂及び(Ｄ)エラストマーの合計量である。滑剤の配合量が樹脂成分１００重量部に対して０.２重量部未満であると、カレンダーロール剥離安定性が十分ではなく、外観の良好な樹脂シートが得られないおそれがある。滑剤の配合量が樹脂成分１００重量部に対して１０重量部を超えると、滑性が過剰になり、樹脂シートが外観不良になるのみならず、樹脂シート表面へのブリード現象により、印刷適性が阻害されるおそれがある。
本発明組成物に用いる滑剤に特に制限はなく、例えば、低分子量ポリエチレン、パラフィンなどの炭化水素系滑剤、ステアリン酸、ヒドロキシステアリン酸、複合型ステアリン酸、オレイン酸などの脂肪酸系滑剤、脂肪族アルコール系滑剤、ステアロアミド、オキシステアロアミド、オレイルアミド、エルシルアミド、リシノールアミド、ベヘンアミド、メチロールアミド、メチレンビスステアロアミド、メチレンビスステアロベヘンアミド、高級脂肪酸のビスアミド酸、複合型アミドなどの脂肪族アマイド系滑剤、ステアリン酸−ｎ−ブチル、ヒドロキシステアリン酸メチル、多価アルコール脂肪酸エステル、飽和脂肪酸エステル、エステル系ワックスなどの脂肪族エステル系滑剤、脂肪酸金属石鹸系族滑剤などを挙げることができる。これらの中で、炭化水素系滑剤及び脂肪族エステル系滑剤を好適に用いることができ、脂肪族エステル系滑剤を特に好適に用いることができる。
【００１０】
本発明のポリエステル系樹脂組成物には、(Ｆ)無機充填剤を配合することができる。(Ｆ)無機充填剤の配合量は、樹脂成分１００重量部に対して、１〜５０重量部であることが好ましく、５〜３０重量部であることがより好ましい。無機充填剤を配合することにより、樹脂シートの艶消し効果、粘度上昇によりドローダウンが減少する加工性改良効果などが発現する。無機充填材の配合量が樹脂成分１００重量部に対して１重量部未満であると、樹脂シートの艶消し効果、粘度上昇による加工性改良効果などの発現が不十分となるおそれがある。無機充填剤の配合量が樹脂成分１００重量部に対して５０重量部を超えると、カレンダーの加工性が悪くなり、外観が良好な樹脂シートが得られないおそれがある。
本発明組成物に用いる無機充填剤に特に制限はなく、例えば、タルク、炭酸カルシウム、クレー、カーボンブラック、水酸化マグネシウム、マイカ、硫酸バリウム、天然ケイ酸、合成ケイ酸、酸化チタン、酸化マグネシウム、酸化亜鉛などを挙げることができる。これらの中で、タルク、炭酸カルシウム及び酸化チタンを特に好適に用いることができる。
【００１１】
本発明のポリエステル系樹脂シートの第一の態様は、本発明組成物を押出機とＴダイを用いて製膜してなるポリエステル系樹脂シートである。本発明のポリエステル系樹脂シートの第二の態様は、本発明組成物の樹脂成分１００重量部に対して、(Ｅ)滑剤０.２〜１０重量部を配合し、カレンダー加工機を用いて製膜してなるポリエステル系樹脂シートである。
本発明に用いる押出機に特に制限はなく、例えば、単軸押出機、同方向回転二軸押出機、異方向回転二軸押出機などを挙げることができる。使用するＴダイに特に制限はなく、例えば、マニホールドダイ、フィッシュテールダイ、コートハンガーダイなどを挙げることができる。使用するカレンダー加工機に特に制限はなく、例えば、直立型３本ロール、直立型４本ロール、Ｌ型４本ロール、逆Ｌ型４本ロール、Ｚ型ロールなどを挙げることができる。
本発明の樹脂シートには、必要に応じて、エンボス加工を施すことができる。エンボス加工の方法に特に制限はなく、例えば、オンラインで製膜と同時にエンボス加工することができ、あるいは、オフラインでドラム加熱型エンボッサー、マルチシリンダー型エンボッサーなどを用いてエンボス加工することもできる。
本発明の樹脂シートは、表面にウレタン系トップコート又は紫外線硬化型トップコートを施すことができる。トップコートを施すことにより、樹脂シートの耐擦傷性を向上し、表面に傷のつきにくい優れた樹脂シートを得ることができる。ウレタン系トップコートは、例えば、ポリオール成分とポリイソシアネート成分からなる二液型ポリウレタンを塗布して硬化させることにより、形成することができる。紫外線硬化型トップコートは、コート層の紫外線硬化波長とは異なる波長帯の特性吸収波長を有し、材料劣化を引き起こす特定の紫外線を吸収する紫外線吸収剤と光安定剤を含む材料を化粧フィルムに塗布して、紫外線硬化することにより形成することができる。
【実施例】
【００１２】
以下に、実施例を挙げて本発明をさらに詳細に説明するが、本発明はこれらの実施例によりなんら限定されるものではない。
なお、実施例において、アクリロニトリル−スチレン系共重合体の重量平均分子量は、ゲルパーミエーションクロマトグラフ［東ソー(株)、ＨＬＣ−８０２０］、カラム［東ソー(株)、ＴＳＫｇｅｌ、ＧＭＨ−ＸＬ］、ガードカラム［東ソー(株)、ＴＳＫｇｕａｒｄｃｏｌｕｍｎ、ＨＸＬ−Ｈ］及びＲＩ検出器を用い、カラムオーブン温度４０℃で、１０ｍｇ／ｍＬテトラヒドロフラン溶液を流量１ｍＬ／ｍｉｎで通液して測定し、ポリスチレン標準試料換算の分子量として求めた。
また、実施例及び比較例において、樹脂組成物及び樹脂シートの評価は、下記の方法により行った。
（１）Ｔダイシート厚み精度
Ｌ／Ｄ２８のフルフライト型スクリューを装着した４０ｍｍ押出機［池貝鉄工(株)］を用い、６００ｍｍ幅のＴダイのリップ巾を０.７ｍｍに調整して製膜を行った。温度条件は、シリンダー４ゾーン２２０℃、アダプター２２０℃、ダイ２２０℃とし、スクリュー回転速度は６０ｒｐｍとした。この条件にて厚み０.０５ｍｍのシートを製膜し、巾３０ｃｍにスリットして巻き取った。巻き取ったシートを、巾方向に５ｃｍ間隔で５箇所、長さ方向に１ｍ間隔で５箇所、合計５×５＝２５箇所の厚みをマイクロゲージを用いて測定し、平均値を算出し、{(最大厚み−平均値)÷平均値}×１００又は{(平均値−最小厚み)÷平均値}×１００の大きい方の値を厚み精度（％）とした。
（２）カレンダーロール剥離安定性
カレンダーロール径８インチのＬ型４本カレンダー加工機を用い、ロールＮｏ.１〜４のロール温度を１８０〜１９５℃として製膜した。配合物をバンバリーミキサーにて混練、溶融したのち、カレンダーロールにて圧延加工し、厚み０.１ｍｍのシートを製膜し、Ｎｏ.４金属ロールからの剥離性を下記の基準にて評価した。
○：シートのネックインがなく、金属ロールからの剥離も均一で安定している。
×：シートにネックインの傾向があり、金属ロールからの剥離も不均一で、剥離性の悪い部分がある。
（３）ヘーズ
厚み０.５ｍｍのプレスシートを作製し、ＪＩＳ Ｋ ７１０５ ６.４にしたがってヘーズを測定した。
（４）ラボトルク
ラボプラストミル［(株)東洋精機製作所、Ｒ−３０］に樹脂組成物３３ｇを充填し、１７０℃、５０ｒｐｍで混練し、定常負荷トルク（ｋｇ・ｍ）を測定した。
（５）ゲル化性
ラボプラストミル［(株)東洋精機製作所、Ｒ−３０］に樹脂組成物３３ｇを充填し、１７０℃、５０ｒｐｍで混練し、ピーク負荷トルクに達するまでの時間をゲル化時間（秒）として測定した。
（６）折り曲げ白化性
厚み０.１ｍｍのカレンダーシートを、長手側を平行にして接触させた２枚のステンレス鋼板（６ｃｍ×５ｃｍ、１ｍｍ厚）に両面テープで貼り付け、９０°に折り曲げ、折り曲げた表面の白化の度合いを目視で観察し、下記の基準により評価した。
◎：白化は認められない。
○：わずかに白化が認められる。
×：大きな白化が認められる。
【００１３】
実施例１
(ａ−１)シクロヘキサンジメタノール共重合非晶性ポリエチレンテレフタレート系樹脂［イーストマン・ケミカル社、ＰＥＴＧ６７６３］１００重量部と(Ｂ)アクリロニトリル−スチレン共重合体［ジーイー スペシアルテイ ケミカルズ社、ＢＬＥＮＤＥＸ８６９、重量平均分子量６００万］３重量部を混合し、Ｔダイから押し出し、厚み０.０５ｍｍの樹脂シートを製膜した。安定した製膜加工が可能であった。得られたＴダイシートの厚み精度は、３.８％であった。樹脂シートのヘーズは、１３％であった。ラボプラストミル試験におけるラボトルクは、３.１ｋｇ・ｍであった。
実施例２
(ａ−３)ネオペンチルグリコール共重合非晶性ポリエチレンテレフタレート系樹脂［東洋紡績(株)、ＳＲ１７３ＣＡ］１００重量部と(Ｂ)アクリロニトリル−スチレン共重合体［ジーイー スペシアルテイ ケミカルズ社、ＢＬＥＮＤＥＸ８６９、重量平均分子量６００万］３重量部を混合し、Ｔダイから押し出し、厚み０.０５ｍｍの樹脂シートを製膜した。安定した製膜加工が可能であった。得られたＴダイシートの厚み精度は、４.２％であった。樹脂シートのヘーズは、１７％であった。ラボプラストミル試験におけるラボトルクは、３.０ｋｇ・ｍであった。
実施例３
(ａ−１)シクロヘキサンジメタノール共重合非晶性ポリエチレンテレフタレート系樹脂［イーストマン・ケミカル社、ＰＥＴＧ６７６３］７０重量部、(ｃ−２)イソフタル酸共重合ポリブチレンテレフタレート系樹脂［ポリプラスチックス(株)、ジュラネックス５００ＬＰ］３０重量部及び(Ｂ)アクリロニトリル−スチレン共重合体［ジーイー スペシアルテイ ケミカルズ社、ＢＬＥＮＤＥＸ８６９、重量平均分子量６００万］３重量部を混合し、Ｔダイから押し出し、厚み０.０５ｍｍの樹脂シートを製膜した。安定した製膜加工が可能であった。得られたＴダイシートの厚み精度は、５.０％であった。樹脂シートのヘーズは、２８％であった。ラボプラストミル試験におけるラボトルクは、２.８ｋｇ・ｍであった。
比較例１
(ａ−１)シクロヘキサンジメタノール共重合非晶性ポリエチレンテレフタレート系樹脂［イーストマン・ケミカル社、ＰＥＴＧ６７６３］をＴダイから押し出し、厚み０.０５ｍｍの樹脂シートを製膜した。サージング現象により、安定した製膜加工性は得られなかった。得られたＴダイシートの厚み精度は、１０.０％であった。樹脂シートのヘーズは、１２％であった。ラボプラストミル試験におけるラボトルクは、２.６ｋｇ・ｍであった。
比較例２
(ａ−１)シクロヘキサンジメタノール共重合非晶性ポリエチレンテレフタレート系樹脂［イーストマン・ケミカル社、ＰＥＴＧ６７６３］１００重量部とアクリル系加工助剤［三菱レイヨン(株)、メタブレンＰ５３０］３重量部を混合し、Ｔダイから押し出し、厚み０.０５ｍｍの樹脂シートを製膜した。安定した製膜加工が可能であった。得られたＴダイシートの厚み精度は、３.６％であった。樹脂シートのヘーズは、３７％であった。ラボプラストミル試験におけるラボトルクは、３.１ｋｇ・ｍであった。
比較例３〜５
比較例１〜２と同様にして、第１表に示す配合組成について評価を行った。
実施例１〜３及び比較例１〜５の結果を、第１表に示す。
【００１４】
【表１】
2005139283.tif 000002
【００１５】
［注］
ＰＥＴＧ：シクロヘキサンジメタノール共重合非晶性ポリエチレンテレフタレート系樹脂、イーストマン・ケミカル社、ＰＥＴＧ６７６３。
共重合ＰＥＴ：ネオペンチルグリコール共重合非晶性ポリエチレンテレフタレート系樹脂、東洋紡績(株)、ＳＲ１７３ＣＡ。
ｒｃｏＰＢＴ：イソフタル酸共重合ポリブチレンテレフタレート系樹脂、ポリプラスチックス(株)、ジュラネックス５００ＬＰ。
ＡＳ樹脂：アクリロニトリル−スチレン共重合体、ジーイー スペシアルテイ ケミカルズ社、ＢＬＥＮＤＥＸ８６９、重量平均分子量６００万。
アクリル系加工助剤：三菱レイヨン(株)、メタブレンＰ５３０。
シクロヘキサンジメタノール共重合非晶性ポリエチレンテレフタレート系樹脂１００重量部、ネオペンチルグリコール共重合非晶性ポリエチレンテレフタレート系樹脂１００重量部又はシクロヘキサンジメタノール共重合非晶性ポリエチレンテレフタレート系樹脂７０重量部とイソフタル酸共重合ポリブチレンテレフタレート系樹脂３０重量部に対して、重量平均分子量６００万のアクリロニトリル−スチレン共重合体３重量部を配合した実施例１〜３では、シートの厚み精度が良好である。これに対して、シクロヘキサンジメタノール共重合非晶性ポリエチレンテレフタレート系樹脂又はネオペンチルグリコール共重合非晶性ポリエチレンテレフタレート系樹脂のみを押し出した比較例１と比較例３では、シートの厚み精度が不良である。また、アクリル系加工助剤を配合した比較例２と比較例４では、厚み精度は良好であるが、ヘーズが高く、透明性が不足している。シクロヘキサンジメタノール共重合非晶性ポリエチレンテレフタレート系樹脂３０重量部、イソフタル酸共重合ポリブチレンテレフタレート系樹脂７０重量部及び重量平均分子量６００万のアクリロニトリル−スチレン共重合体３重量部を配合した比較例５では、厚み精度が不良であり、ヘーズが高く、透明性も不足している。
実施例４
(ａ−１)シクロヘキサンジメタノール共重合非晶性ポリエチレンテレフタレート系樹脂［イーストマン・ケミカル社、ＰＥＴＧ６７６３］１００重量部、(Ｂ)アクリロニトリル−スチレン共重合体［ジーイー スペシアルテイ ケミカルズ社、ＢＬＥＮＤＥＸ８６９、重量平均分子量６００万］３重量部及び(Ｅ)モンタン酸系ワックス［モンタン酸部分エステルとモンタン酸カルシウム塩の混合物、ヘキストジャパン社、ヘキストワックス−ＯＰ］１.２重量部を混合し、バンバリーミキサーで混練し、カレンダーロール径８インチのＬ型４本カレンダー加工機を用いて、厚み０.１ｍｍの樹脂シートを製膜した。カレンダーロール剥離安定性は、良好であった。樹脂シートのヘーズは、１５％であった。ラボプラストミル試験におけるラボトルクは、２.８ｋｇ・ｍであった。
実施例５
(ａ−１)シクロヘキサンジメタノール共重合非晶性ポリエチレンテレフタレート系樹脂［イーストマン・ケミカル社、ＰＥＴＧ６７６３］１００重量部、(Ｂ)アクリロニトリル−スチレン共重合体［ジーイー スペシアルテイ ケミカルズ社、ＢＬＥＮＤＥＸ８６９、重量平均分子量６００万］１０重量部及び(Ｅ)モンタン酸系ワックス［モンタン酸部分エステルとモンタン酸カルシウム塩の混合物、ヘキストジャパン社、ヘキストワックス−ＯＰ］１.２重量部を混合し、バンバリーミキサーで混練し、カレンダーロール径８インチのＬ型４本カレンダー加工機を用いて、厚み０.１ｍｍの樹脂シートを製膜した。カレンダーロール剥離安定性は、良好であった。樹脂シートのヘーズは、２５％であった。ラボプラストミル試験におけるラボトルクは、３.３ｋｇ・ｍであった。
実施例６
(ａ−３)ネオペンチルグリコール共重合非晶性ポリエチレンテレフタレート系樹脂［東洋紡績(株)、ＳＲ１７３ＣＡ］９５重量部、(Ｄ)メタクリル酸エステル−スチレン／ブタジエンゴムグラフト共重合体［鐘淵化学工業(株)、カネエースＢ−１１Ａ］５重量部、(Ｂ)アクリロニトリル−スチレン共重合体［ジーイー スペシアルテイ ケミカルズ社、ＢＬＥＮＤＥＸ８６９、重量平均分子量６００万］３重量部及び(Ｅ)モンタン酸系ワックス［モンタン酸部分エステルとモンタン酸カルシウム塩の混合物、ヘキストジャパン社、ヘキストワックス−ＯＰ］１.２重量部を混合し、バンバリーミキサーで混練し、カレンダーロール径８インチのＬ型４本カレンダー加工機を用いて、厚み０.１ｍｍの樹脂シートを製膜した。カレンダーロール剥離安定性は、良好であった。樹脂シートのヘーズは、２６％であった。ラボプラストミル試験におけるラボトルクは、２.９ｋｇ・ｍであった。
実施例７
(ａ−１)シクロヘキサンジメタノール共重合非晶性ポリエチレンテレフタレート系樹脂［イーストマン・ケミカル社、ＰＥＴＧ６７６３］８５重量部、(ｃ−２)イソフタル酸共重合ポリブチレンテレフタレート系樹脂［ポリプラスチックス(株)、ジュラネックス５００ＬＰ］１０重量部、(Ｄ)メタクリル酸エステル−スチレン／ブタジエンゴムグラフト共重合体［鐘淵化学工業(株)、カネエースＢ−１１Ａ］５重量部、(Ｂ)アクリロニトリル−スチレン共重合体［ジーイー スペシアルテイ ケミカルズ社、ＢＬＥＮＤＥＸ８６９、重量平均分子量６００万］３重量部及び(Ｅ)モンタン酸系ワックス［モンタン酸部分エステルとモンタン酸カルシウム塩の混合物、ヘキストジャパン社、ヘキストワックス−ＯＰ］１.２重量部を混合し、バンバリーミキサーで混練し、カレンダーロール径８インチのＬ型４本カレンダー加工機を用いて、厚み０.１ｍｍの樹脂シートを製膜した。カレンダーロール剥離安定性は、良好であった。樹脂シートのヘーズは、２２％であった。ラボプラストミル試験におけるラボトルクは、２.９ｋｇ・ｍであった。
実施例８
(ａ−１)シクロヘキサンジメタノール共重合非晶性ポリエチレンテレフタレート系樹脂［イーストマン・ケミカル社、ＰＥＴＧ６７６３］８７重量部、(Ｄ)メタクリル酸エステル−アクリロニトリル／アクリル酸エステルゴムグラフト共重合体［鐘淵化学工業(株)、カネエースＦＭ］３重量部、(Ｄ)熱可塑性ポリエステルエラストマー［東レ・デュポン(株)、ハイトレル２５５１］１０重量部、(Ｂ)アクリロニトリル−スチレン共重合体［ジーイー スペシアルテイ ケミカルズ社、ＢＬＥＮＤＥＸ８６９、重量平均分子量６００万］３重量部及び(Ｅ)モンタン酸系ワックス［モンタン酸部分エステルとモンタン酸カルシウム塩の混合物、ヘキストジャパン社、ヘキストワックス−ＯＰ］１.２重量部を混合し、バンバリーミキサーで混練し、カレンダーロール径８インチのＬ型４本カレンダー加工機を用いて、厚み０.１ｍｍの樹脂シートを製膜した。カレンダーロール剥離安定性は、良好であった。樹脂シートのヘーズは、２８％であった。ラボプラストミル試験におけるラボトルクは、２.８ｋｇ・ｍであった。
実施例９
(ａ−２)シクロヘキサンジメタノール共重合非晶性ポリエチレンテレフタレート系樹脂［イーストマン・ケミカル社、ＰＣＴＧ５４４５］８５重量部、(ｃ−２)イソフタル酸共重合ポリブチレンテレフタレート系樹脂［ポリプラスチックス(株)、ジュラネックス５００ＬＰ］１５重量部、(Ｂ)アクリロニトリル−スチレン共重合体［ジーイー スペシアルテイ ケミカルズ社、ＢＬＥＮＤＥＸ８６９、重量平均分子量６００万］３重量部及び(Ｅ)モンタン酸系ワックス［モンタン酸部分エステルとモンタン酸カルシウム塩の混合物、ヘキストジャパン社、ヘキストワックス−ＯＰ］１.２重量部を混合し、バンバリーミキサーで混練し、カレンダーロール径８インチのＬ型４本カレンダー加工機を用いて、厚み０.１ｍｍの樹脂シートを製膜した。カレンダーロール剥離安定性は、良好であった。樹脂シートのヘーズは、２８％であった。ラボプラストミル試験におけるラボトルクは、２.８ｋｇ・ｍであった。
【００１６】
比較例６
(ａ−１)シクロヘキサンジメタノール共重合非晶性ポリエチレンテレフタレート系樹脂［イーストマン・ケミカル社、ＰＥＴＧ６７６３］１００重量部と(Ｅ)モンタン酸系ワックス［モンタン酸部分エステルとモンタン酸カルシウム塩の混合物、ヘキストジャパン社、ヘキストワックス−ＯＰ］１.２重量部を混合し、バンバリーミキサーで混練し、カレンダーロール径８インチのＬ型４本カレンダー加工機を用いて、厚み０.１ｍｍの樹脂シートを製膜した。カレンダー金属ロールからの剥離性の悪い部分があり、カレンダーロール剥離安定性は、不良であった。樹脂シートのヘーズは、１４％であった。ラボプラストミル試験におけるラボトルクは、２.５ｋｇ・ｍであった。
比較例７
(ａ−１)シクロヘキサンジメタノール共重合非晶性ポリエチレンテレフタレート系樹脂［イーストマン・ケミカル社、ＰＥＴＧ６７６３］１００重量部、アクリル系加工助剤［三菱レイヨン(株)、メタブレンＰ５３０］３重量部及び(Ｅ)モンタン酸系ワックス［モンタン酸部分エステルとモンタン酸カルシウム塩の混合物、ヘキストジャパン社、ヘキストワックス−ＯＰ］１.２重量部を混合し、バンバリーミキサーで混練し、カレンダーロール径８インチのＬ型４本カレンダー加工機を用いて、厚み０.１ｍｍの樹脂シートを製膜した。カレンダーロール剥離安定性は、良好であった。樹脂シートのヘーズは、４１％であった。ラボプラストミル試験におけるラボトルクは、２.８ｋｇ・ｍであった。
比較例８
(ａ−１)シクロヘキサンジメタノール共重合非晶性ポリエチレンテレフタレート系樹脂［イーストマン・ケミカル社、ＰＥＴＧ６７６３］１００重量部、(Ｂ)アクリロニトリル−スチレン共重合体［ジーイー スペシアルテイ ケミカルズ社、ＢＬＥＮＤＥＸ８６９、重量平均分子量６００万］２０重量部及び(Ｅ)モンタン酸系ワックス［モンタン酸部分エステルとモンタン酸カルシウム塩の混合物、ヘキストジャパン社、ヘキストワックス−ＯＰ］１.２重量部を混合し、バンバリーミキサーで混練し、カレンダーロール径８インチのＬ型４本カレンダー加工機を用いて、厚み０.１ｍｍの樹脂シートを製膜した。カレンダー加工時に、樹脂の溶融不良現象が起こり、シートの外観が悪くなって、安定して製膜することができなかった。樹脂シートのヘーズは、３０％であった。ラボプラストミル試験におけるラボトルクは、３.８ｋｇ・ｍであった。
比較例９
(ａ−３)ネオペンチルグリコール共重合非晶性ポリエチレンテレフタレート系樹脂［東洋紡績(株)、ＳＲ１７３ＣＡ］９５重量部、(Ｄ)メタクリル酸エステル−スチレン／ブタジエンゴムグラフト共重合体［鐘淵化学工業(株)、カネエースＢ−１１Ａ］５重量部、アクリル系加工助剤［三菱レイヨン(株)、メタブレンＰ５３０］３重量部及び(Ｅ)モンタン酸系ワックス［モンタン酸部分エステルとモンタン酸カルシウム塩の混合物、ヘキストジャパン社、ヘキストワックス−ＯＰ］１.２重量部を混合し、バンバリーミキサーで混練し、カレンダーロール径８インチのＬ型４本カレンダー加工機を用いて、厚み０.１ｍｍの樹脂シートを製膜した。カレンダーロール剥離安定性は、良好であった。樹脂シートのヘーズは、４４％であった。ラボプラストミル試験におけるラボトルクは、３.０ｋｇ・ｍであった。
実施例４〜９及び比較例６〜９の結果を、第２表に示す。
【００１７】
【表２】
2005139283.tif 000003
【００１８】
【表３】
2005139283.tif 000004
【００１９】
［注］
ＰＥＴＧ：シクロヘキサンジメタノール共重合非晶性ポリエチレンテレフタレート系樹脂、イーストマン・ケミカル社、ＰＥＴＧ６７６３。
ＰＣＴＧ：シクロヘキサンジメタノール共重合非晶性ポリエチレンテレフタレート系樹脂、イーストマン・ケミカル社、ＰＣＴＧ５４４５。
共重合ＰＥＴ：ネオペンチルグリコール共重合非晶性ポリエチレンテレフタレート系樹脂、東洋紡績(株)、ＳＲ１７３ＣＡ。
ｒｃｏＰＢＴ：イソフタル酸共重合ポリブチレンテレフタレート系樹脂、ポリプラスチックス(株)、ジュラネックス５００ＬＰ。
Ｂ−１１Ａ：メタクリル酸エステル−スチレン／ブタジエンゴムグラフト共重合体、鐘淵化学工業(株)、カネエースＢ−１１Ａ。
ＦＭ：メタクリル酸エステル−アクリロニトリル／アクリル酸エステルゴムグラフト共重合体、鐘淵化学工業(株)、カネエースＦＭ。
ＴＰＥＥ：熱可塑性ポリエステルエラストマー、東レ・デュポン(株)、ハイトレル２５５１。
ＡＳ樹脂：アクリロニトリル−スチレン共重合体、ジーイー スペシアルテイ ケミカルズ社、ＢＬＥＮＤＥＸ８６９、重量平均分子量６００万。
アクリル系加工助剤：三菱レイヨン(株)、メタブレンＰ５３０。
モンタン酸系ワックス：モンタン酸部分エステルとモンタン酸カルシウム塩の混合物、ヘキストジャパン社、ヘキストワックス−ＯＰ。
第２表に見られるように、シクロヘキサンジメタノール共重合非晶性ポリエチレンテレフタレート系樹脂１００重量部に対して、重量平均分子量６００万のアクリロニトリル−スチレン共重合体３重量部又は１０重量部と、モンタン酸系ワックス１.２重量部を配合した実施例４〜５、ネオペンチルグリコール共重合非晶性ポリエチレンテレフタレート系樹脂９５重量部とメタクリル酸エステル−スチレン／ブタジエンゴムグラフト共重合体５重量部に対して、重量平均分子量６００万のアクリロニトリル−スチレン共重合体３重量部及びモンタン酸系ワックス１.２重量部を配合した実施例６、シクロヘキサンジメタノール共重合非晶性ポリエチレンテレフタレート系樹脂８５重量部、イソフタル酸共重合ポリブチレンテレフタレート系樹脂１０重量部及びメタクリル酸エステル−スチレン／ブタジエンゴムグラフト共重合体５重量部に対して、重量平均分子量６００万のアクリロニトリル−スチレン共重合体３重量部及びモンタン酸系ワックス１.２重量部を配合した実施例７、シクロヘキサンジメタノール共重合非晶性ポリエチレンテレフタレート系樹脂８７重量部、メタクリル酸エステル−アクリロニトリル／アクリル酸エステルゴムグラフト共重合体３重量部及び熱可塑性ポリエステルエラストマー１０重量部に対して、重量平均分子量６００万のアクリロニトリル−スチレン共重合体３重量部及びモンタン酸系ワックス１.２重量部を配合した実施例８、シクロヘキサンジメタノール共重合非晶性ポリエチレンテレフタレート系樹脂８５重量部とイソフタル酸共重合ポリブチレンテレフタレート系樹脂１５重量部に対して、重量平均分子量６００万のアクリロニトリル−スチレン共重合体３重量部及びモンタン酸系ワックス１.２重量部を配合した実施例９においては、シートはカレンダーロールから安定して剥離し、カレンダー加工性が良好である。
これに対して、シクロヘキサンジメタノール共重合非晶性ポリエチレンテレフタレート系樹脂１００重量部にモンタン酸系ワックス１.２重量部を配合した比較例６では、カレンダーロールからの剥離安定性がなく、シクロヘキサンジメタノール共重合非晶性ポリエチレンテレフタレート系樹脂１００重量部に対して、重量平均分子量６００万のアクリロニトリル−スチレン共重合体２０重量部とモンタン酸系ワックス１.２重量部を配合した比較例８では、溶融不良を起こしている。また、アクリル系加工助剤を配合した比較例７と比較例９では、カレンダーロールから安定して剥離するが、ヘーズが高く、透明性が不良である。
実施例１０
(ａ−１)シクロヘキサンジメタノール共重合非晶性ポリエチレンテレフタレート系樹脂［イーストマン・ケミカル社、ＰＥＴＧ６７６３］９５重量部、(Ｄ)スチレン−ブタジエン・エチレンジメタクリレート系共重合体［鐘淵化学工業(株)、Ｍ３００］５重量部、(Ｂ)アクリロニトリル−スチレン共重合体［ジーイー スペシアルテイ ケミカルズ社、ＢＬＥＮＤＥＸ８６９、重量平均分子量６００万］３重量部及び(Ｅ)モンタン酸系ワックス［モンタン酸部分エステルとモンタン酸カルシウム塩の混合物、ヘキストジャパン社、ヘキストワックス−ＯＰ］１.２重量部を混合し、バンバリーミキサーで混練し、カレンダーロール径８インチのＬ型４本カレンダー加工機を用いて、厚み０.１ｍｍの樹脂シートを製膜し、特性評価を行った。樹脂シートのヘーズは、１７％であった。また、折り曲げ白化性は、非常に良好であった。
実施例１１
(ａ−１)シクロヘキサンジメタノール共重合非晶性ポリエチレンテレフタレート系樹脂［イーストマン・ケミカル社、ＰＥＴＧ６７６３］９５重量部、(Ｄ)メタクリル酸エステル−スチレン／ブタジエンゴムグラフト共重合体［鐘淵化学工業(株)、カネエースＢ−１１Ａ］５重量部、(Ｂ)アクリロニトリル−スチレン共重合体［ジーイー スペシアルテイ ケミカルズ社、ＢＬＥＮＤＥＸ８６９、重量平均分子量６００万］３重量部及び(Ｅ)モンタン酸系ワックス［モンタン酸部分エステルとモンタン酸カルシウム塩の混合物、ヘキストジャパン社、ヘキストワックス−ＯＰ］１.２重量部を混合し、バンバリーミキサーで混練し、カレンダーロール径８インチのＬ型４本カレンダー加工機を用いて、厚み０.１ｍｍの樹脂シートを製膜し特性評価を行った。樹脂シートのヘーズは、２０％であった。また、折り曲げ白化性は、良好であった。
実施例１０〜１１の結果を、第３表に示す。
【００２０】
【表４】
2005139283.tif 000005
【００２１】
［注］
ＰＥＴＧ：シクロヘキサンジメタノール共重合非晶性ポリエチレンテレフタレート系樹脂、イーストマン・ケミカル社、ＰＥＴＧ６７６３。
Ｍ３００：スチレン−ブタジエン・エチレンジメタクリレート系共重合体、鐘淵化学工業(株)、Ｍ３００。
Ｂ−１１Ａ：メタクリル酸エステル−スチレン／ブタジエンゴムグラフト共重合体、鐘淵化学工業(株)、カネエースＢ−１１Ａ。
ＡＳ樹脂：アクリロニトリル−スチレン共重合体、ジーイー スペシアルテイ ケミカルズ社、ＢＬＥＮＤＥＸ８６９、重量平均分子量６００万。
モンタン酸系ワックス：モンタン酸部分エステルとモンタン酸カルシウム塩の混合物、ヘキストジャパン社、ヘキストワックス−ＯＰ。
第３表に見られるように、シクロヘキサンジメタノール共重合非晶性ポリエチレンテレフタレート系樹脂９５重量％とエラストマー５重量％の混合物１００重量部に対して、重量平均分子量６００万のアクリロニトリル−スチレン共重合体３重量部とモンタン酸系ワックス１.２重量部を配合して得られた実施例１０〜１１のシートは、カレンダー加工により安定して製膜することができ、ヘーズが低く、折り曲げても白化をほとんど生じない。
実施例１２
(ａ−１)シクロヘキサンジメタノール共重合非晶性ポリエチレンテレフタレート系樹脂［イーストマン・ケミカル社、ＰＥＴＧ６７６３］９５重量部、(Ｄ)メタクリル酸エステル−スチレン／ブタジエンゴムグラフト共重合体［鐘淵化学工業(株)、カネエースＢ−１１Ａ］５重量部、(Ｂ)アクリロニトリル−スチレン共重合体［ジーイー スペシアルテイ ケミカルズ社、ＢＬＥＮＤＥＸ８６９、重量平均分子量６００万］３重量部、(Ｅ)モンタン酸系ワックス［モンタン酸部分エステルとモンタン酸カルシウム塩の混合物、ヘキストジャパン社、ヘキストワックス−ＯＰ］１.２重量部及び(Ｆ)炭酸カルシウム［備北粉化工業(株)、ソフトン１２００］１０重量部を混合し、バンバリーミキサーで混練し、カレンダーロール径８インチのＬ型４本カレンダー加工機を用いて、厚み０.１ｍｍの樹脂シートを製膜し特性評価を行った。カレンダーロール剥離安定性は、良好であった。ラボプラストミル試験において、ゲル化時間は８０秒であり、ラボトルクは３.０ｋｇ・ｍであった。
比較例１０
(ａ−１)シクロヘキサンジメタノール共重合非晶性ポリエチレンテレフタレート系樹脂［イーストマン・ケミカル社、ＰＥＴＧ６７６３］９５重量部、(Ｄ)メタクリル酸エステル−スチレン／ブタジエンゴムグラフト共重合体［鐘淵化学工業(株)、カネエースＢ−１１Ａ］５重量部、(Ｅ)モンタン酸系ワックス［モンタン酸部分エステルとモンタン酸カルシウム塩の混合物、ヘキストジャパン社、ヘキストワックス−ＯＰ］１.２重量部及び(Ｆ)炭酸カルシウム［備北粉化工業(株)、ソフトン１２００］１０重量部を混合し、バンバリーミキサーで混練し、カレンダーロール径８インチのＬ型４本カレンダー加工機を用いて、厚み０.１ｍｍの樹脂シートを製膜し特性評価を行った。カレンダーロール剥離安定性は、不良であった。ラボプラストミル試験において、ゲル化時間は９０秒であり、ラボトルクは２.６ｋｇ・ｍであった。
実施例１２及び比較例１０の結果を、第４表に示す。
【００２２】
【表５】
2005139283.tif 000006
【００２３】
［注］
ＰＥＴＧ：シクロヘキサンジメタノール共重合非晶性ポリエチレンテレフタレート系樹脂、イーストマン・ケミカル社、ＰＥＴＧ６７６３。
Ｂ−１１Ａ：メタクリル酸エステル−スチレン／ブタジエンゴムグラフト共重合体、鐘淵化学工業(株)、カネエースＢ−１１Ａ。
ＡＳ樹脂：アクリロニトリル−スチレン共重合体、ジーイー スペシアルテイ ケミカルズ社、ＢＬＥＮＤＥＸ８６９、重量平均分子量６００万。
モンタン酸系ワックス：モンタン酸部分エステルとモンタン酸カルシウム塩の混合物、ヘキストジャパン社、ヘキストワックス−ＯＰ。
炭酸カルシウム：備北粉化工業(株)、ソフトン１２００。
第４表に見られるように、シクロヘキサンジメタノール共重合非晶性ポリエチレンテレフタレート系樹脂９５重量部とメタクリル酸エステル−スチレン／ブタジエンゴムグラフト共重合体５重量部に対して、重量平均分子量６００万のアクリロニトリル−スチレン共重合体３重量部及びモンタン酸系ワックス１.２重量部を配合し、さらに炭酸カルシウム１０重量部を添加した実施例１２では、カレンダロール剥離安定性が良好であり、安定したカレンダー加工が可能である。これに対して、他の配合組成が同じであっても、重量平均分子量６００万のアクリロニトリル−スチレン共重合体を配合しない比較例１０では、カレンダロール剥離安定性が不良である。
【産業上の利用可能性】
【００２４】
本発明のポリエステル系樹脂組成物は、押出し加工時には、厚みむら及び寸法ぶれがなく、カレンダー加工時には、金属ロール剥離性が良好であり、透明性に優れたポリエステル系樹脂シートを製造することができる。